(57)【要約】      （修正有）【課題】電気二重層キャパシタの電極としたときに良好な特性を得ることが可能となり、かつ、環境負荷を小さくすることが可能となる多孔質カーボンナノ構造物、当該多孔質カーボンナノ構造物の製造方法及び、当該多孔質カーボンナノ構造物を用いた電気二重層キャパシタの提供。【解決手段】トウモロコシのひげ、葉、穂軸、茎及び根のうち少なくとも１種類を含む構造物原料を炭化させて得られた比表面積が１４００ｍ２／ｇ以上で細孔容積が０．５ｃｍ３／ｇ以上である、多孔質カーボンナノ構造物。【選択図】図９
2016188163.tif 000002
【特許請求の範囲】
【請求項１】
トウモロコシのひげ、葉、穂軸、茎及び根のうち少なくとも１種類を含む構造物原料を炭化させて得られたものであることを特徴とする多孔質カーボンナノ構造物。
【請求項２】
請求項１に記載の多孔質カーボンナノ構造物において、
比表面積が１４００ｍ２／ｇ以上であることを特徴とする多孔質カーボンナノ構造物。
【請求項３】
請求項１及び２に記載の多孔質カーボンナノ構造物において、
細孔容積が０．５ｃｍ３／ｇ以上であることを特徴とする多孔質カーボンナノ構造物。
【請求項４】
請求項１〜３のいずれかに記載の多孔質カーボンナノ構造物において、
比容量が２００Ｆ／ｇ以上であることを特徴とする多孔質カーボンナノ構造物。
【請求項５】
トウモロコシのひげ、葉、穂軸、茎及び根のうち少なくとも１種類を含む構造物原料を準備する第１工程と、
前記構造物原料を炭化させる第２工程とをこの順序で含むことを特徴とする多孔質カーボンナノ構造物の製造方法。
【請求項６】
請求項５に記載の多孔質カーボンナノ構造物の製造方法において、
前記第２工程は、前記構造物原料を熱処理する第１副工程と、前記第１副工程を経た前記構造物原料を活性化剤と混合し、その後、焼成により前記構造物原料を活性化処理する第２副工程とをこの順序で含むことを特徴とする多孔質カーボンナノ構造物の製造方法。
【請求項７】
請求項６に記載の多孔質カーボンナノ構造物の製造方法において、
前記熱処理は、室温から第１所定温度になるまでは所定の温度上昇率で徐熱し、前記第１所定温度となった後は前記第１所定温度を保ったまま所定時間加熱して行うことを特徴とする多孔質カーボンナノ構造物の製造方法。
【請求項８】
請求項７に記載の多孔質カーボンナノ構造物の製造方法において、
前記第１所定温度は、２００〜４００℃の範囲内にあることを特徴とする多孔質カーボンナノ構造物の製造方法。
【請求項９】
請求項５〜８のいずれかに記載の多孔質カーボンナノ構造物の製造方法において、
前記第２副工程における前記活性化処理は、不活性ガス雰囲気下で行うことを特徴とする多孔質カーボンナノ構造物の製造方法。
【請求項１０】
請求項５〜９のいずれかに記載の多孔質カーボンナノ構造物の製造方法において、
前記第２副工程における前記活性化処理は、４５０〜８５０℃の範囲内で行うことを特徴とする多孔質カーボンナノ構造物の製造方法。
【請求項１１】
電極の電極成分として炭素系物質を用いた電気二重層キャパシタであって、
前記炭素系物質は、請求項７に記載の多孔質カーボンナノ構造物を含有することを特徴とする電気二重層キャパシタ。
【請求項１２】
請求項１１に記載の電気二重層キャパシタにおいて、
前記炭素系物質が、実質的に請求項７に記載の多孔質カーボンナノ構造物のみからなることを特徴とする電気二重層キャパシタ。
【発明の詳細な説明】
【技術分野】
【０００１】
本発明は、多孔質カーボンナノ構造物、多孔質カーボンナノ構造物の製造方法及び電気二重層キャパシタに関する。
【背景技術】
【０００２】
近年、蓄電体として、電気二重層という現象を利用した電気二重層キャパシタ（ＥＤＬＣや電気二重層コンデンサともいう。）が注目されている。電気二重層キャパシタは、他のキャパシタと比較して蓄電量が多く、蓄電池と比較して充放電にかかる時間が短く、かつ、製品寿命が長い（繰り返しの使用に強い）という特徴がある。
【０００３】
電気二重層キャパシタの電極を構成する材料としては、比表面積が大きいものを用いることが好ましく、活性炭が一般的に用いられている（例えば、特許文献１参照。）。また、当該材料としては、活性炭の他にカーボンナノチューブ等の微細炭素構造物を含むものを用いる場合もある。
【先行技術文献】
【特許文献】
【０００４】
【特許文献１】特開２００９−２３１３３６号公報
【発明の概要】
【発明が解決しようとする課題】
【０００５】
ところで、電気二重層キャパシタの電極は、電気二重層キャパシタの容量やサイクル特性等に大きく関係する重要な構成要素であるため、その材料次第で電気二重層キャパシタの性質が決定される。また、地球環境に関する懸念から、電気二重層キャパシタを構成する材料にも、環境負荷が小さいことが求められている。
【０００６】
このため、電気二重層キャパシタの技術分野においては、電気二重層キャパシタの電極としたときに良好な特性を得ることが可能となり、かつ、環境負荷を小さくすることが可能となる電極材料が希求されている。
【０００７】
そこで、本発明は上記課題に鑑みてなされたものであり、電気二重層キャパシタの電極としたときに良好な特性を得ることが可能となり、かつ、環境負荷を小さくすることが可能となる多孔質カーボンナノ構造物を提供することを目的とする。また、本発明の多孔質カーボンナノ構造物を製造するための多孔質カーボンナノ構造物の製造方法を提供することも目的とする。さらに、本発明のカーボンナノ構造物を用いた電気二重層キャパシタを提供することも目的とする。
【課題を解決するための手段】
【０００８】
本発明の発明者らは、鋭意研究の結果、トウモロコシの可食部以外の部分、つまり、ひげ、葉、穂軸、茎及び根から製造した多孔質カーボンナノ構造物が電気二重層キャパシタの電極材料として好適に用いることができることを見出し、本発明を完成させるに至った。
【０００９】
［１］本発明の多孔質カーボンナノ構造物は、トウモロコシのひげ、葉、穂軸、茎及び根のうち少なくとも１種類を含む構造物原料を炭化させて得られたものであることを特徴とする。
【００１０】
［２］本発明の多孔質カーボンナノ構造物においては、比表面積が１４００ｍ２／ｇ以上であることが好ましい。
【００１１】
［３］本発明の多孔質カーボンナノ構造物においては、細孔容積が０．５ｃｍ３／ｇ以上であることが好ましい。
【００１２】
［４］本発明の多孔質カーボンナノ構造物においては、比容量が２００Ｆ／ｇ以上であることが好ましい。
【００１３】
［５］本発明の多孔質カーボンナノ構造物の製造方法は、トウモロコシのひげ、葉、穂軸、茎及び根のうち少なくとも１種類を含む構造物原料を準備する第１工程と、前記構造物原料を炭化させる第２工程とをこの順序で含むことを特徴とする。
【００１４】
［６］本発明の多孔質カーボンナノ構造物の製造方法においては、前記第２工程は、前記構造物原料を熱処理する第１副工程と、前記第１副工程を経た前記構造物原料を活性化剤と混合し、その後、焼成により前記構造物原料を活性化処理する第２副工程とをこの順序で含むことが好ましい。
【００１５】
［７］本発明の多孔質カーボンナノ構造物の製造方法においては、前記熱処理は、室温から第１所定温度になるまでは所定の温度上昇率で徐熱し、前記第１所定温度となった後は前記第１所定温度を保ったまま所定時間加熱して行うことが好ましい。
【００１６】
［８］本発明の多孔質カーボンナノ構造物の製造方法においては、前記第１所定温度は、２００〜４００℃の範囲内にあることが好ましい。
【００１７】
［９］本発明の多孔質カーボンナノ構造物の製造方法においては、前記第２副工程における前記活性化処理は、不活性ガス雰囲気下で行うことが好ましい。
【００１８】
［１０］本発明の多孔質カーボンナノ構造物の製造方法においては、前記第２副工程における前記活性化処理は、４５０〜８５０℃の範囲内で行うことが好ましい。
【００１９】
［１１］本発明の電気二重層キャパシタは、電極の電極成分として炭素系物質を用いた電気二重層キャパシタであって、前記炭素系物質は、請求項７に記載の多孔質カーボンナノ構造物を含有することが好ましい。
【００２０】
［１２］本発明の電気二重層キャパシタにおいては、前記炭素系物質が、実質的に請求項７に記載の多孔質カーボンナノ構造物のみからなることが好ましい。
【発明の効果】
【００２１】
本発明の多孔質カーボンナノ構造物によれば、後述する実験例に示すように、電気二重層キャパシタの電極としたときに良好な特性を得ることが可能となる。
【００２２】
また、本発明の多孔質カーボンナノ構造物によれば、植物体であり、かつ、農業廃棄物である、トウモロコシのひげ、葉、穂軸、茎及び根を原料として用いるため、環境負荷を小さくすることが可能となる。
【００２３】
このため、本発明の多孔質カーボンナノ構造物は、電気二重層キャパシタの電極としたときに良好な特性を得ることが可能となり、かつ、環境負荷を小さくすることが可能となる多孔質カーボンナノ構造物となる。
【００２４】
本発明の多孔質カーボンナノ構造物の製造方法によれば、後述する実験例に示すように、電気二重層キャパシタの電極としたときに良好な特性を得ることが可能な多孔質カーボンナノ構造物を製造することが可能となる。
【００２５】
また、本発明の多孔質カーボンナノ構造物の製造方法によれば、植物体であり、かつ、農業廃棄物である、トウモロコシのひげ、葉、穂軸、茎及び根を原料として用いるため、環境負荷を小さくすることが可能な多孔質カーボンナノ構造物を製造することが可能となる。
【００２６】
このため、本発明の多孔質カーボンナノ構造物の製造方法は、電気二重層キャパシタの電極としたときに良好な特性を得ることが可能となり、かつ、環境負荷を小さくすることが可能となる多孔質カーボンナノ構造物を製造するための多孔質カーボンナノ構造物の製造方法となる。
【００２７】
本発明の電気二重層キャパシタは、本発明の多孔質カーボンナノ構造物を用いたものであるため、良好な特性を得ることが可能となり、かつ、環境負荷を小さくすることが可能な電気二重層キャパシタとなる。
【図面の簡単な説明】
【００２８】
【図１】実施形態に係る電気二重層キャパシタ（全体を図示せず。）における基本単位１の構造を示す断面図。
【図２】実施形態に係る多孔質カーボンナノ構造物の製造方法のフローチャートである。
【図３】実験例に係る多孔質カーボンナノ構造物のＳＥＭ写真である。
【図４】実験例に係る多孔質カーボンナノ構造物のＢＥＴ法による分析結果を示す表である。
【図５】実験例に係る多孔質カーボンナノ構造物のラマン分光法による分析結果を示すグラフである。
【図６】実験例に係る多孔質カーボンナノ構造物をＸ線光電子分光法による分析結果を示すグラフである。
【図７】実験例に係る多孔質カーボンナノ構造物のＸ線回折法による分析結果を示すグラフである。
【図８】実験例に係る多孔質カーボンナノ構造物のサイクリックボルタンメトリーの結果を示すグラフである。
【図９】実験例に係る多孔質カーボンナノ構造物について、電流密度１Ａ／ｇかつ電流一定で充放電を繰り返した結果を示すグラフである。
【００２９】
以下、本発明に係る多孔質カーボンナノ構造物、多孔質カーボンナノ構造物の製造方法及び電気二重層キャパシタの実施形態について説明する。
【００３０】
［実施形態］
まず、実施形態に係る多孔質カーボンナノ構造物及び電気二重層キャパシタについて説明する。
図１は、実施形態に係る電気二重層キャパシタ（全体を図示せず。）における基本単位１の構造を示す断面図である。
【００３１】
実施形態に係る多孔質カーボンナノ構造物（図示せず。）は、トウモロコシのひげ、葉、穂軸、茎及び根のうち少なくとも１種類を含む構造物原料を炭化させて得られたものである。
【００３２】
実施形態に係る多孔質カーボンナノ構造物は、比表面積が１４００ｍ２／ｇ以上であることが好ましい。後述する実験例においては、ＣＬ−７００℃、ＣＬ−８００℃、ＣＣ−７００℃、ＣＣ−８００℃、ＣＦ−７００℃及びＣＦ−８００℃が上記条件に当てはまる。
【００３３】
なお、好ましい比表面積を１４００ｍ２／ｇ以上としたのは、比表面積が１４００ｍ２／ｇより小さい場合には、一般的な活性炭の比表面積（１０００ｍ２／ｇ程度）よりも十分に大きい比表面積を得ることができず、電気二重層キャパシタの電極としたときに十分に良好な特性（特に大きい電気容量）を得ることができない可能性があるためである。上記観点からは、比表面積が２０００ｍ２／ｇ以上であることが一層好ましい。
【００３４】
実施形態に係る多孔質カーボンナノ構造物は、細孔容積が０．５ｃｍ３／ｇ以上であることが好ましい。後述する実験例においては、ＣＬ−７００℃、ＣＬ−８００℃、ＣＣ−６００℃、ＣＣ−７００℃、ＣＣ−８００℃、ＣＦ−７００℃及びＣＦ−８００℃が上記条件に当てはまる。
【００３５】
なお、好ましい細孔容積を０．５ｃｍ３／ｇ以上としたのは、細孔容積が０．５ｃｍ３／ｇより小さい場合には、十分に大きい細孔容積を得ることができず、電気二重層キャパシタの電極としたときに十分に良好な特性（特に大きい電気容量）を得ることができない可能性があるためである。上記観点からは、細孔容積が０．７ｃｍ３／ｇ以上であることが一層好ましい。
【００３６】
実施形態に係る多孔質カーボンナノ構造物は、比容量が２００Ｆ／ｇ以上であることが好ましい。後述する実験例においては、ＣＬ−８００℃、ＣＣ−７００℃及びＣＦ−７００℃が上記条件に当てはまり、算出はしていないものの、ＣＦ−７００℃よりも比表面積が大きいＣＦ−８００℃についても上記条件に当てはまるものと考えられる。
【００３７】
なお、好ましい比容量を２００Ｆ／ｇ以上としたのは、比容量が２００Ｆ／ｇより小さい場合には、一般的な活性炭の比容量（高くても２００Ｆ／ｇ未満）よりも大きい比容量を得ることができず、電気二重層キャパシタの電極としたときに十分に良好な特性（特に大きい電気容量）を得ることができない可能性があるためである。
【００３８】
実施形態に係る電気二重層キャパシタ（全体を図示せず。）は、電極３（後述）の電極成分として炭素系物質を用いた電気二重層キャパシタであって、図１に示すような基本単位１を基本構成単位として備える。なお、基本単位１はあくまでも説明のための例示であり、本発明は、炭素系物質を電極として用いることが可能な電気二重層キャパシタ全てに適用することが可能である。
【００３９】
基本単位１は、図１に示すように、集電体２、電極３、セパレーター４及びシール材５を備える。集電体２は、電極３と電荷のやり取りをする導電体である。電極３は、分極性電極ともいい、電極成分として炭素系物質を用いている。セパレーター４は、陰極側と陽極側とを分離するイオン透過性の多孔質物質である。シール材５は、非導電性の物質（例えば樹脂）からなる。
本明細書において「電極成分」とは、電極（分極性電極）を構成する成分のうち、電極としての働きを担う固体成分のことをいう。このため電極内に含まれる成分であっても、もっぱら電極の形状を固定する働きを担う成分（いわゆるバインダー）や、電極に入り込んだ電解質溶液等は、本明細書でいう電極成分ではない。
炭素系物質は、実施形態に係る多孔質カーボンナノ構造物を含有する。さらにいえば、実施形態における炭素系物質は、実質的に実施形態に係る多孔質カーボンナノ構造物のみからなる。
【００４０】
次に、実施形態に係る多孔質カーボンナノ構造物の製造方法について説明する。
図２は、実施形態に係る多孔質カーボンナノ構造物の製造方法のフローチャートである。
実施形態に係る多孔質カーボンナノ構造物の製造方法は、図２に示すように、第１工程Ｓ１と第２工程Ｓ２とをこの順序で含む。また、第２工程Ｓ２は、第１副工程Ｓ２−１と、第２副工程Ｓ２−２と、第３副工程Ｓ２−３とをこの順序で含む。
以下、各工程について詳細に説明する。
【００４１】
第１工程Ｓ１は、トウモロコシのひげ、葉、穂軸、茎及び根のうち少なくとも１種類を含む構造物原料を準備する工程である。
第１工程Ｓ１においては、構造物原料を十分に乾燥させることが好ましい。構造物原料を乾燥させるための方法としては、オーブン等による加熱乾燥を例示することができる。
【００４２】
第２工程Ｓ２は、構造物原料を炭化させる工程である。
第１副工程Ｓ２−１は、構造物原料を熱処理する（炭化のための前処理をする）工程である。
熱処理は、室温から第１所定温度になるまでは所定の温度上昇率で徐熱し、第１所定温度となった後は第１所定温度を保ったまま所定時間加熱して行う。第１所定温度は、２００〜４００℃の範囲内にあり、例えば、３００℃とすることができる。
なお、第１所定温度を２００〜４００℃の範囲内としたのは、以下の理由による。すなわち、第１所定温度が２００℃より低い場合には、水分その他の成分の除去が不十分となる可能性がある。また、第１所定温度が４００℃より高い場合には、構造物原料に好ましくない反応（特に過剰な酸化）が発生してしまう可能性がある。
所定の温度上昇率は、例えば、１℃／ｍｉｎとすることができる。熱処理における所定時間は、例えば、１時間とすることができる。
【００４３】
熱処理は種々の方法・装置を用いて行うことが可能であるが、マッフル炉を用いて行うことが好ましい。
熱処理は、空気雰囲気下で行うことができる。
【００４４】
第２副工程Ｓ２−２は、第１副工程Ｓ２−１を経た構造物原料を活性化剤と混合し、その後、焼成により構造物原料を活性化処理する工程である。
活性化剤は、活性炭の製造に用いるようなものであれば用いることができるが、本発明においては、強アルカリ性の活性剤（例えば、水酸化ナトリウム、水酸化カリウム）を用いることが好ましい。
第２副工程Ｓ２−２においては、活性化剤と混合した構造物原料を、活性化剤とともに破砕することも好ましい。
【００４５】
第２副工程Ｓ２−２における活性化処理は、不活性ガス雰囲気下で行う。不活性ガスとしては、例えば、窒素ガス、アルゴンガスを用いることができる。
第２副工程Ｓ２−２における活性化処理は、４５０〜８５０℃の範囲内で行う。後述する実験例の結果から考えると、活性化処理は、７００〜８００℃の範囲内で行うことが一層好ましい。
なお、活性化処理を４５０〜８５０℃の範囲内で行うこととしたのは、以下の理由による。すなわち、活性化処理を４５０℃より低い温度で行うと、活性化が不十分となる可能性がある。また、活性化処理を８５０℃より高い温度で行うと、構造物原料の一部が好ましくないガス化を起こし、製造物の微細構造が損なわれる可能性がある。
【００４６】
第３副工程Ｓ２−３は、第２副工程Ｓ２−２を経た構造物原料を、酸性溶液で処理（洗浄）する工程である。
酸性溶液とは、酸性を示す溶液のことであり、酸性を示す水溶液、特に塩酸の水溶液を好適に用いることができる。
【００４７】
実施形態においては、第２工程Ｓ２を実施することで実施形態に係る多孔質カーボンナノ構造物を得ることができる。
【００４８】
以下、実施形態に係る多孔質カーボンナノ構造物、多孔質カーボンナノ構造物の製造方法及び電気二重層キャパシタの効果について記載する。
【００４９】
実施形態に係る多孔質カーボンナノ構造物によれば、後述する実験例に示すように、電気二重層キャパシタの電極としたときに良好な特性を得ることが可能となる。
【００５０】
また、実施形態に係る多孔質カーボンナノ構造物によれば、植物体であり、かつ、農業廃棄物である、トウモロコシのひげ、葉、穂軸、茎及び根を原料として用いるため、環境負荷を小さくすることが可能となる。
【００５１】
このため、実施形態に係る多孔質カーボンナノ構造物は、電気二重層キャパシタの電極としたときに良好な特性を得ることが可能となり、かつ、環境負荷を小さくすることが可能な多孔質カーボンナノ構造物となる。
【００５２】
また、実施形態に係る多孔質カーボンナノ構造物によれば、農業廃棄物であるトウモロコシのひげ、葉、穂軸、茎及び根を原料として用い、かつ、比較的簡単な手順で製造することが可能であるため、性能の高さに比してコストを低くすることが可能となる。
【００５３】
また、実施形態に係る多孔質カーボンナノ構造物によれば、比表面積が１４００ｍ２／ｇ以上である場合には、電気二重層キャパシタの電極としたときに十分に良好な特性（特に大きい電気容量）を得ることが可能となる。
【００５４】
また、実施形態に係る多孔質カーボンナノ構造物によれば、比表面積が２０００ｍ２／ｇ以上である場合には、電気二重層キャパシタの電極としたときに一層良好な特性（特に大きい電気容量）を得ることが可能となる。
【００５５】
また、実施形態に係る多孔質カーボンナノ構造物によれば、細孔容積が０．５ｃｍ３／ｇ以上である場合には、電気二重層キャパシタの電極としたときに十分に良好な特性（特に大きい電気容量）を得ることが可能となる。
【００５６】
また、実施形態に係る多孔質カーボンナノ構造物によれば、細孔容積が０．７ｃｍ３／ｇ以上である場合には、電気二重層キャパシタの電極としたときに一層良好な特性（特に大きい電気容量）を得ることが可能となる。
【００５７】
また、実施形態に係る多孔質カーボンナノ構造物によれば、比容量が２００Ｆ／ｇ以上である場合には、電気二重層キャパシタの電極としたときに十分に良好な特性（特に大きい電気容量）を得ることが可能となる。
【００５８】
実施形態に係る多孔質カーボンナノ構造物の製造方法によれば、後述する実験例に示すように、電気二重層キャパシタの電極としたときに良好な特性を得ることが可能な多孔質カーボンナノ構造物を製造することが可能となる。
【００５９】
また、実施形態に係る多孔質カーボンナノ構造物の製造方法によれば、植物体であり、かつ、農業廃棄物である、トウモロコシのひげ、葉、穂軸、茎及び根を原料として用いるため、環境負荷を小さくすることが可能な多孔質カーボンナノ構造物を製造することが可能となる。
【００６０】
このため、実施形態に係る多孔質カーボンナノ構造物の製造方法は、電気二重層キャパシタの電極としたときに良好な特性を得ることが可能となり、かつ、環境負荷を小さくすることが可能となる多孔質カーボンナノ構造物を製造するための多孔質カーボンナノ構造物の製造方法となる。
【００６１】
また、実施形態に係る多孔質カーボンナノ構造物の製造方法によれば、農業廃棄物であるトウモロコシのひげ、葉、穂軸、茎及び根を原料として用い、かつ、比較的簡単な手順で多孔質カーボンナノ構造物を製造することが可能であるため、性能の高さに比してコストが低い多孔質カーボンナノ構造物を製造することが可能となる。
【００６２】
また、実施形態に係る多孔質カーボンナノ構造物の製造方法によれば、トウモロコシのひげ、葉、穂軸、茎及び根のうち少なくとも１種類を含む構造物原料を準備する第１工程Ｓ１と、構造物原料を炭化させる第２工程Ｓ２とをこの順序で含むため、比較的簡単な手順で多孔質カーボンナノ構造物を製造することが可能となる。
【００６３】
また、実施形態に係る多孔質カーボンナノ構造物の製造方法によれば、構造物原料を熱処理する第１副工程Ｓ２−１と、第１副工程Ｓ２−１を経た構造物原料を活性化剤と混合し、その後、焼成により構造物原料を活性化処理する第２副工程Ｓ２−２とをこの順序で含むため、焼成（炭化）の前に熱処理を行うことで、高品質の多孔質カーボンナノ構造物を製造することが可能となる。
【００６４】
また、実施形態に係る多孔質カーボンナノ構造物の製造方法によれば、熱処理は、室温から第１所定温度まで、所定の温度上昇率で徐熱して行うため、構造物原料が有する微細構造が破壊されることを抑制することが可能となる。
【００６５】
また、実施形態に係る多孔質カーボンナノ構造物の製造方法によれば、第１所定温度は、２００〜４００℃の範囲内にあるため、水分その他の成分の除去を十分なものとすることが可能となり、かつ、構造物原料に好ましくない反応（特に過剰な酸化）が発生してしまうのを抑制することが可能性となる。
【００６６】
また、実施形態に係る多孔質カーボンナノ構造物の製造方法によれば、第２副工程Ｓ２−２における活性化処理は、不活性ガス雰囲気下で行うため、構造物原料の酸化を抑制しつつ活性化させることが可能となる。
【００６７】
また、実施形態に係る多孔質カーボンナノ構造物の製造方法によれば、第２副工程Ｓ２−２における活性化処理は、４５０〜８５０℃の範囲内で行うため、活性化を十分なものとすることが可能となり、かつ、構造物原料の一部が好ましくないガス化を起こすのを抑制し、製造物の微細構造が損なわれることを抑制することが可能となる。
【００６８】
実施形態に係る電気二重層キャパシタによれば、実施形態に係る多孔質カーボンナノ構造物を用いたものであるため、良好な特性を得ることが可能となり、かつ、環境負荷を小さくすることが可能となる。
【００６９】
また、実施形態に係る電気二重層キャパシタによれば、炭素系物質が実質的に実施形態に係る多孔質カーボンナノ構造物のみからなるため、良好な特性を得ることが可能となり、環境負荷を小さくすることが可能となり、かつ、性能の高さに比してコストが低いという実施形態に係る（本発明の）多孔質カーボンナノ構造物の特性を最大限に活かすことが可能となる。
【００７０】
［実験例］
実験例においては、実験例に係る多孔質カーボンナノ構造物を実際に製造し、観察及び分析を行った。
【００７１】
まず、実験例で用いた原料、試薬、装置及び測定条件について説明する。
実験例においては、構造物原料としてトウモロコシのひげ、葉及び穂軸を用いた。トウモロコシのひげ、トウモロコシの葉及びトウモロコシの穂軸は、いずれも南インドで採取されたものを用いた。
水酸化ナトリウム、塩酸及び硫酸については、和光純薬工業株式会社を通じて購入したものをそのまま用いた。
ナフィオン（Ｎａｆｉｏｎはデュポン株式会社の登録商標。）の分散液については、シグマアルドリッチ社を通じて購入したものをそのまま用いた。
【００７２】
走査型電子顕微鏡（ＳＥＭ−ＥＤＳ）としては、日立製作所の３０００Ｈ  ＳＥＭを用いた。
Ｘ線回折装置としては、リガク株式会社のＲｏｔａｆｌｅｘ  ＲＴＰ３００を用いた。
Ｘ線光電子分光装置としては、クラトス・アナリティカルリミテッド（販売は株式会社島津製作所）のＫｒａｔｏｓ  Ａｘｉｓ−Ｕｌｔｒａ  ＤＬＤを用いた。Ｘ線光電子分光法による測定においては、Ｍｇ  Ｋα線を励起光源とした。また、回折パターンは、１０°から８０°までの範囲で、スキャン速度２°／ｍｉｎとして、４０ｋＶ、１５０ｍＡの条件で行った。
ラマン分光光度計としては、カイザーオプティカルシステムズ社のＨｏｌｏｌａｂ  ５０００を用いた。
高精度ガス／蒸気吸着量測定装置としては、日本ベル株式会社のＢＥＬＳＯＲＰ−ｍａｘを用いた。比表面積の算出には、Ｂｒｕｎａｕｅｒ−Ｅｍｍｅｔｔ−Ｔｅｌｌｅｒ(ＢＥＴ)法を用いた。
【００７３】
ポテンショ／ガルバノスタットとしては、株式会社東陽テクニカのＶｅｒｓａＳＴＡＴ  ４を用いた。スキャンは５ｍＶ／ｓから１００ｍＶ／ｓの範囲内で行った。
サイクリックボルタンメトリーは、１．０Ｍの硫酸水溶液を用い、電位の掃引（スイープ）を−１．０Ｖから１．０Ｖ（電圧は銀／塩化銀電極（Ａｇ/ＡｇＣｌ）との比較。）まで行った。電極系としては３電極系を用い、白金ワイヤをカウンター電極とし、銀／塩化銀電極を参照電極とし、成形した多孔質カーボンナノ構造物（後述。）を作用電極とした。当該システムの制御には上記のＶｅｒｓａＳＴＡＴ  ４を用いた。
作用電極である成形した多孔質カーボンナノ構造物は、多孔質カーボンナノ構造物２ｍｇ、５ｗｔ％のナフィオン分散液２０μＬ及びイソプロパノール４００μＬを混合して室温で２時間超音波処理し、そのうち４５μＬをガラス状炭素からなる電極の上に注ぎ、その後８０℃で３０分間乾燥させることで形成した。
【００７４】
次に、実験例に係る多孔質カーボンナノ構造物の製造方法について説明する。
実験例に係る多孔質カーボンナノ構造物の製造方法は、基本的に実施形態に係る多孔質カーボンナノ構造物の製造方法と同様であり、第１工程Ｓ１と第２工程Ｓ２とをこの順序で含む。また、第２工程Ｓ２は、第１副工程Ｓ２−１と、第２副工程Ｓ２−２と、第３副工程Ｓ２−３とをこの順序で含む。
以下、各工程について説明する。
【００７５】
実験例における第１工程Ｓ１では、トウモロコシのひげ、葉及び穂軸を構造物原料として準備した。
第１工程Ｓ１においては、構造物原料をオーブンによって加熱乾燥した。
【００７６】
第２工程Ｓ２では、以下のようにして構造物原料を炭化させた。
まず、第１副工程Ｓ２−１における熱処理は、室温から第１所定温度である３００℃になるまでは１℃／ｍｉｎの温度上昇率で徐熱し、３００℃となった後はそのまま１時間温度を保持することで行った。
熱処理は、マッフル炉を用いて空気雰囲気下で行った。
【００７７】
第２副工程Ｓ２−２では、まず、第１副工程Ｓ２−１を経た構造物原料をアルカリ性活性剤と混合した状態で破砕した。実験例では、アルカリ性活性剤として水酸化ナトリウムを用いた。水酸化ナトリウムと構造物原料との重量比は２：１とした。破砕は乳鉢を用いて手動で行った。
【００７８】
第２副工程Ｓ２−２における活性化処理は、窒素ガス雰囲気下で行った。
第２副工程Ｓ２−２における活性化処理は、トウモロコシのひげ、葉及び穂軸ごとに、それぞれ５００℃、６００℃、７００℃及び８００℃で行った。活性化処理の時間は２時間とした。
【００７９】
第３副工程Ｓ２−３では、第２副工程Ｓ２−２を経た構造物原料を０．５Ｍの塩酸水溶液で処理（洗浄）した。
このようにして、実験例に係る多孔質カーボンナノ構造物を製造した。
【００８０】
上記のようにして製造した多孔質カーボンナノ構造物は、原料の種類と活性化処理の温度とで、以下のように記載して区別する。
すなわち、トウモロコシのひげを原料とするものをＣＦ（Ｃｏｒｎ  Ｆｉｂｅｒｓの略）とし、トウモロコシの葉を原料とする物をＣＬ（Ｃｏｒｎ  Ｌｅａｖｅｓの略）とし、トウモロコシの穂軸を原料とする物をＣＣ（Ｃｏｒｎ  Ｃｏｂｓの略）とし、その後に活性化処理の温度をハイフンでつなげて記載する。つまり、トウモロコシのひげを原料とし、活性化処理の温度が５００℃であったものであれば、「ＣＦ−５００℃」ということになる。実験例で製造した多孔質カーボンナノ構造物は、構造物原料が３種類、活性化処理の温度が４段階であるため、全部で１２種類ということになる。
【００８１】
次に、実験例に係る多孔質カーボンナノ構造物の観察及び分析の結果を説明する。
実験例では、代表例として選んだＣＬ−８００℃、ＣＣ−７００℃及びＣＦ−７００℃についてＳＥＭ写真を撮影した。なお、上記３つの多孔質カーボンナノ構造物は、優れた比表面積を有するものである（図４参照。）。
図３は、実験例に係る多孔質カーボンナノ構造物のＳＥＭ写真である。図３（ａ），（ｂ）は、ＣＬ−８００℃のＳＥＭ写真であり、図３（ｃ），（ｄ）はＣＣ−７００℃のＳＥＭ写真であり、図３（ｅ），（ｆ）はＣＦ−７００℃のＳＥＭ写真である。図３（ａ），（ｂ）はそれぞれ同じ多孔質カーボン難構造物（ＣＬ−８００℃）のＳＥＭ写真であるが、それぞれ撮影位置及び拡大率が異なる。図３（ｃ），（ｄ）及び図３（ｅ），（ｆ）も、図３（ａ），（ｂ）と同様の関係である。なお、各ＳＥＭ写真の撮影位置及び拡大率は、それぞれに特徴的な構造を見やすいことを意図して設定した。
【００８２】
図３に示すように、いずれの多孔質カーボンナノ構造物においても、多数の細孔を確認することができた。発明者らが知る限り、このような多孔質構造が自然に形成されることは、有機廃棄物を原料とする炭化物の技術分野では知られていなかった。
【００８３】
次に、比表面積の算出及び評価を行った。
図４は、実験例に係る多孔質カーボンナノ構造物のＢＥＴ法による分析結果を示す表である。図４の表では、多孔質カーボンナノ構造物の名称を「サンプル」として表示している。
比表面積は上記したようにＢＥＴ法で算出した。ＢＥＴ法とは、粉体試料の表面に吸着占有面積が判明しているガスを吸着させ、その結果から比表面積、細孔容積、細孔の平均サイズを求める方法である。
【００８４】
図４に示すように、実験例に係る多孔質カーボンナノ構造物は、適切な細孔容積及び細孔のサイズを有することに起因して、全体的に高い比表面積を有することが確認できた。特に、ＣＬ−７００℃、ＣＬ−８００℃、ＣＣ−７００℃、ＣＣ−８００℃、ＣＦ−７００℃及びＣＦ−８００℃については、比表面積が１４００ｍ２／ｇ以上であることが確認できた。その中でも、ＣＣ−７００℃については、比表面積が３４７５．２ｍ２／ｇ、細孔容積が１．８３５９ｃｍ３／ｇ、細孔のサイズが２．１１３２ｎｍで、最もよい結果となった。
【００８５】
次にラマン分光法及びＸ線光電子分光法による分析を行った。
図５は、実験例に係る多孔質カーボンナノ構造物のラマン分光法による分析結果を示すグラフである。図５（ａ）はトウモロコシの葉を原料とする多孔質カーボンナノ構造物のグラフであり、図５（ｂ）はトウモロコシの穂軸を原料とする多孔質カーボンナノ構造物のグラフであり、図５（ｃ）はトウモロコシのひげを原料とする多孔質カーボンナノ構造物のグラフである。図５のグラフの縦軸は相対強度（単位は任意単位。以下、任意単位についてａ．ｕ．と記載する。）を示し、横軸はラマンシフト（単位はｃｍ−１）を示している。
【００８６】
なお、図５における符号ＡはＣＬ−５００℃を、符号ＢはＣＬ−６００℃を、符号ＣはＣＬ−７００℃を、符号ＤはＣＬ−８００℃を、符号ＥはＣＣ−５００℃を、符号ＦはＣＣ−６００℃を、符号ＧはＣＣ−７００℃を、符号ＨはＣＣ−８００℃を、符号ＩはＣＦ−５００℃を、符号ＪはＣＦ−６００℃を、符号ＫはＣＦ−７００℃を、符号ＬはＣＦ−８００℃を、それぞれ表す。図５より後の図面においても同様である。
【００８７】
図６は、実験例に係る多孔質カーボンナノ構造物をＸ線光電子分光法（ＸＰＳ）による分析結果を示すグラフである。図６（ａ）はトウモロコシの葉を原料とする多孔質カーボンナノ構造物のグラフであり、図６（ｂ）はトウモロコシの穂軸を原料とする多孔質カーボンナノ構造物のグラフであり、図６（ｃ）はトウモロコシのひげを原料とする多孔質カーボンナノ構造物のグラフである。図６のグラフの縦軸は相対強度（単位はａ．ｕ．）を示し、横軸は結合エネルギー（単位はｅＶ）を示している。
【００８８】
まず、ラマン分光法による分析の結果、図５に示すように、全ての多孔質カーボンナノ構造物において、１３５０ｃｍ−１付近及び１５８０ｃｍ−１付近に基本振動によるピークが確認できた。これらはそれぞれ、いわゆるＤバンド及びＧバンドに関連するものと考えられる。Ｇバンドはグラファイトの格子構造の格子内振動に起因し、Ｄバンドは構造欠陥やアモルファス炭素の振動に起因するものであるため、実験例に係る多孔質カーボンナノ構造物にナノレベルの炭素構造が存在することが確認できた。
【００８９】
また、Ｘ線光電子分光法による分析の結果、図６に示すように、全ての多孔質カーボンナノ構造物において、炭素に起因するピーク（２８４ｅＶ付近のピーク）及び酸素に起因するピーク（５３２ｅＶ付近のピーク）が確認できた。このため、実験例に係る多孔質カーボンナノ構造物には、炭素及び酸素が含まれていることが確認できた。なお、図６（ａ）に示すように、トウモロコシのひげを原料とする多孔質カーボンナノ構造物（ＣＦ）には、窒素に起因する微小なピーク（４０１ｅＶ付近のピーク）も確認できた。
【００９０】
次に、Ｘ線回折法（ＸＲＤ）による分析を行った。
図７は、実験例に係る多孔質カーボンナノ構造物のＸ線回折法による分析結果を示すグラフである。図７（ａ）はトウモロコシの葉を原料とする多孔質カーボンナノ構造物のグラフであり、図７（ｂ）はトウモロコシの穂軸を原料とする多孔質カーボンナノ構造物のグラフであり、図７（ｃ）はトウモロコシのひげを原料とする多孔質カーボンナノ構造物のグラフである。図７のグラフの縦軸は相対強度（単位はａ．ｕ．）を示し、横軸は２θ（単位は°）を示している。
【００９１】
図７に示すように、全ての多孔質カーボンナノ構造物について、２４°〜２６°付近にピークが存在することが確認できた。これは不規則グラファイトの（００２）結晶面による反射に起因するピークであり、多孔質カーボンナノ構造物がアモルファス的な性質を有することが確認できた。
【００９２】
次に、電気化学的特性についての実験を行った。
図８は、実験例に係る多孔質カーボンナノ構造物のサイクリックボルタンメトリーの結果を示すグラフである。図８（ａ）は５ｍＶ／ｓでスキャンしたときのグラフであり、図８（ｂ）は２０ｍＶ／ｓでスキャンしたときのグラフであり、図８（ｃ）は５０ｍＶ／ｓでスキャンしたときのグラフであり、図８（ｄ）は１００ｍＶ／ｓでスキャンしたときのグラフである。図８においては、ＣＬ−８００℃（符号Ｄ）、ＣＣ−７００℃（符号Ｇ）及びＣＦ−７００℃（符号Ｋ）についての結果を表示している。図８のグラフの縦軸は電流密度（単位はＡ／ｇ）を示し、横軸は電位（単位はＶ）を示している。
【００９３】
図８に示すように、低いレートでスキャンしたときは右上がりにゆがんだ形状のグラフ（サイクリックボルタモグラム）となり、レートを高くするにつれてグラフ形状が長方形に近づいていくことが確認できた。これは、測定対象となった物質、つまり、多孔質カーボンナノ構造物が、電気二重層キャパシタに非常に適していること、及び、素早い充放電に適していることを示唆している。
また、実験結果から各多孔質カーボンナノ構造物の比容量を求めたところ、ＣＬ−８００℃が２８０Ｆ／ｇ、ＣＣ−７００℃が５７５Ｆ／ｇ、ＣＦ−７００℃が２２０Ｆ／ｇとなった。
【００９４】
次に、サイクル特性についての実験を行った。
図９は、実験例に係る多孔質カーボンナノ構造物について、電流密度１Ａ／ｇかつ電流一定で充放電を繰り返した結果を示すグラフである。図９（ａ）は、ＣＬ−８００℃（符号Ｄ）、ＣＣ−７００℃（符号Ｇ）及びＣＦ−７００℃（符号Ｋ）について３０００回の繰り返しを行ったときのグラフであり、図９（ｂ）はＣＣ−７００℃について２００００回の繰り返しを行ったときのグラフである。図９（ａ）のグラフの縦軸は比容量（単位はＦ／ｇ）を示し、横軸はサイクル（単位は回）を示している。また、図９（ｂ）のグラフの縦軸は比容量（単位はＦ／ｇ）又は保持率（単位は％）を示し、横軸はサイクル（単位は回）を示している。
【００９５】
まず、図９(ａ)に示すように３０００サイクル後の比容量は、ＣＬ−８００℃が２８０Ｆ／ｇから４５０Ｆ／ｇに、ＣＣ−７００℃が５７５Ｆ／ｇから４７５Ｆ／ｇに、ＣＦ−７００℃が２２０Ｆ／ｇから２２５Ｆ／ｇになった。
また、図９（ｂ）に示すように、ＣＣ−７００℃は２００００サイクル後にも３７５Ｆ／ｇの比容量を保っており、一般的な活性炭では１００００サイクル程度が使用限度となることを考えれば、特に優れた電気化学的特性を有することが確認できた。
【００９６】
以上の実験例により、本発明の多孔質カーボンナノ構造物の製造方法により本発明の多孔質カーボンナノ構造物が製造できていること、及び、本発明の多孔質カーボンナノ構造物が電気二重層キャパシタの電極に好適に使用可能であることが確認できた。
【００９７】
以上、本発明を上記の各実施形態に基づいて説明したが、本発明は上記の実施形態に限定されるものではない。その趣旨を逸脱しない範囲において種々の様態において実施することが可能であり、例えば、次のような変形も可能である。
【００９８】
（１）上記実施形態及び実験例において記載した構成要素等の大きさ及び形状、用いる試薬、用いる溶媒等は例示又は具体例であり、本発明の効果を損なわない範囲において変更することが可能である。
【００９９】
（２）本発明の多孔質カーボンナノ構造物は、電気二重層キャパシタの電極以外の用途にも用いることができる。
【符号の説明】
【０１００】
１…基本単位、２…集電体、３…電極、４…セパレーター、５…シール材
【図１】
2016188163.tif 000003
【図２】
2016188163.tif 000004
【図４】
2016188163.tif 000005
【図３】
2016188163.tif 000006
【図５】
2016188163.tif 000007
【図６】
2016188163.tif 000008
【図７】
2016188163.tif 000009
【図８】
2016188163.tif 000010
【図９】
2016188163.tif 000011